표 2 에 나타내 는 바 와 같이 , 실시 예 1 ∼ 11 에서 얻 어 진 구리 미립자 는 표면 의 피막 에 6 . 2 ∼ 29 . 8 질량 ％ 의 탄산구리 가 포함 되 어 있 고 , 소결 온도 가 120 ∼ 200 ℃ 의 범위 로 , 종래 의 구리 미립자 와 비교 하 여 낮 은 것 이 다 . 특히 , 탄산구리 의 함유량 이 낮 은 경우 , 소결 온도 가 낮 게 억제 되 는 것 이 표 2 중 의 데이터 로부터 도 분명 하 다 .